Brevet FR2552755A2 — publié le 19850405

FR 2552755 A2 19850405 FR 8315528 A 19830929 L'invention concerne des perfectionnements apportés aux bétons, matériaux de construction isolants : constitués de bois, de ciment, d'eau de gâchage et d'un agent additionnel, la proportion pondérale de bois étant supérieure à celle du ciment, ainsi qu'aux procédés de préparation de ces bétons et aux produits obtenus à l'aide desdits bétons ; les perfectionnements en question étant apportés à la technique considérée dans le brevet principal n" 7701485 du 19 janvier 1977 et qui constituait essentiellement à choisir l'agent additionnel parmi les catalyseurs permettant la polymérisation naturelle à l'air. Comme dans le brevet principal, le béton est composé de ciment, de déchets de bois en proportion pondérale majoritaire, d'eau de gâchage et d'un catalyseur permettant la polymérisation de la barbotine. Les présents perfectionnements ont pour but, surtout, d'améliorer la stabilité des bétons considérés et d'en augmenter la résistance. Ils comprennent, principalement, les dispositions suivantes, qui sont utilisées de préférence en combinaison selon l'ordre d'entrée des composants On ajoute à l'eau de gâchage et au ciment un silicate hydraté de magnésium de très haute pureté, dans un proportion pondérale comprise entre 15 et 20 % du poids du ciment. Cet agent additionnel améliore la flowabilité du ciment, maintient la barbotine en suspension qui est entraînée dans toutes les cavités du bois, permettant au mélange d'attaquer les fibres à coeur pour les pétrifier lors des échanges chimiques durant la prise du béton. On ajoute à ce mélange, dans le malaxeur, une charge de déchets de bois, ou de matière similaire servant d'agrégat, selon la proportion volumique de 200 litres pour 50 kilos de ciment. On ajoute au mélange déjà défini ci-dessus, dans les cas où lton désire obtenir un béton très résistant pour les produits porteurs ou similaires, une proportion de sable fin lavé, ou silice, comprise entre 65 et 75 % de pourcentage pondéral par rapport au poids du ciment. On obtient ainsi un béton mixte végétal-minéral de haute résistance. Pour obtenir un béton très léger ou béton mousse, on réalise le mélange végétal du béton de base sans apport de silice, on prolonge le temps de malaxage pour obtenir une mousse provenant des bulles d'air contenues dans les pores du bois ou des végétaux, ces bulles restant enfermées dans la barbotine augmentent le volume du mélange et allègent le produit après la prise et le durcissement par séchage naturel. Le demandeur a découvert que la remarquable capacité d'absorption et d'a zorption du silicate hydraté de magnésium et sa très faible densité faisaient de cet agent additionnel, le catalyseur préféré dans la composition du béton de bois. Selon le produit recherché, on choisira le mode de réalisation pour obtenir un béton végétal ou un béton mixte végétal-minéral ou un béton mousse. REVENDICATIONS 1) Béton léger végétal isolant composé de déchets végétaux liés par du ciment selon la revendication du brevet principal, nO 7701485 du 19 janvier 1977, caractérisé en ce qu'il est préparé de la façon suivante On ajoute à l'eau de gachâge et au ciment un silicate hydraté de magnésium, de très haute pureté, dans une proportion pondérale comprise entre 15 et 20 Z du poids du ciment. 2) Béton léger isolant mixte, très résistant, caractérisé en ce qu'il est obtenu en ajoutant, à la barbotine définie dans la revendication 1, une proportion de sable lavé fin ou silice comprise entre 65 et 70 % de pourcentage pondéral par rapport au poids du ciment. 3) Béton selon les revendications 1 et 2 caractérisé en ce qu'on ajoute à ces mélanges, dans le malaxeur, une charge de déchets de bois ou de matière similaire servant d'agrégat dans une proportion volumique de 200 litres pour 50 kilos de ciment. 4) Beton-mousse, béton isolant selon la revendication 1 caractérisé en ce qu'il est obtenu en prolongeant le temps de malaxage pour évacuer l'air contenu dans les fibres des agrégats végétaux, chaque bulle de cet air étant enrobé de barbotine qui retient l'air enfermé lors de la prise, la mousse obtenue créant une expansion du mélange, ainsi alvéolé fait que le produit sec est d'une grande légéreté.